(57)【要約】  積層する透明導電層の密着性に優れるとともに耐擦傷性に優れる透明導電層形成用基材およびその製造方法と、これを用いた透明導電性フィルムおよびタッチパネルを提供する。  透明導電層形成用基材１０は、基材フィルム１２と、基材フィルム１２の面上に形成された第一樹脂層１４と、を有し、第一樹脂層１４が、シルセスキオキサン骨格を有する紫外線硬化性樹脂を含む硬化性組成物の硬化物からなる。透明導電性フィルム８０は、透明導電層形成用基材１０の第一樹脂層１４の面上に透明導電層２６を有する。タッチパネルは、透明導電性フィルム８０の透明導電層２６が電極に用いられているものである。
2020122114.tif 000002
【特許請求の範囲】
【請求項１】
透明導電層を形成するための基材となる透明導電層形成用基材であって、
基材フィルムと、前記基材フィルムの面上に形成された第一樹脂層と、を有し、
前記第一樹脂層が、シルセスキオキサン骨格を有する紫外線硬化性樹脂を含む硬化性組成物の硬化物からなることを特徴とする透明導電層形成用基材。
【請求項２】
前記シルセスキオキサン骨格を有する紫外線硬化性樹脂が、シルセスキオキサン骨格を有する（メタ）アクリートであることを特徴とする請求項１に記載の透明導電層形成用基材。
【請求項３】
前記シルセスキオキサン骨格を有する紫外線硬化性樹脂の含有量が、硬化性組成物の固形分全量基準で、１質量％以上であることを特徴とする請求項１または２に記載の透明導電層形成用基材。
【請求項４】
前記基材フィルムと前記第一樹脂層の間に、シルセスキオキサン骨格を有していない紫外線硬化性樹脂を含む硬化性組成物の硬化物からなる第二樹脂層を有することを特徴とする請求項１から３のいずれか１項に記載の透明導電層形成用基材。
【請求項５】
前記第一樹脂層は、前記基材フィルムの一方の面上にのみ有しており、前記基材フィルムの他方の面上に、シルセスキオキサン骨格を有していない紫外線硬化性樹脂を含む硬化性組成物の硬化物からなる第三樹脂層を有することを特徴とする請求項１から４のいずれか１項に記載の透明導電層形成用基材。
【請求項６】
前記第一樹脂層は、前記基材フィルムの一方の面上にのみ有しており、前記基材フィルムの他方の面上に、粘着剤層を介して保護フィルムを有することを特徴とする請求項１から５のいずれか１項に記載の透明導電層形成用基材。
【請求項７】
前記第一樹脂層は、前記基材フィルムの両方の面上に有していることを特徴とする請求項１から４のいずれか１項に記載の透明導電層形成用基材。
【請求項８】
請求項１から７のいずれか１項に記載の透明導電層形成用基材の第一樹脂層の面上に透明導電層を有することを特徴とする透明導電性フィルム。
【請求項９】
前記透明導電層が、タッチパネルの電極に用いられることを特徴とする請求項８に記載の透明導電性フィルム。
【請求項１０】
請求項８に記載の透明導電層が電極に用いられていることを特徴とするタッチパネル。
【請求項１１】
透明導電層を形成するための基材となる透明導電層形成用基材の製造方法であって、
基材フィルムの面上に、シルセスキオキサン骨格を有する紫外線硬化性樹脂を含む硬化性組成物の硬化物からなる第一樹脂層を形成することを特徴とする透明導電層形成用基材の製造方法。
【請求項１２】
基材フィルムの面上に、シルセスキオキサン骨格を有していない紫外線硬化性樹脂を含む硬化性組成物の硬化物からなる第二樹脂層を形成した後、前記第二樹脂層の面上に前記第一樹脂層を形成することを特徴とする請求項１１に記載の透明導電層形成用基材の製造方法。
【発明の詳細な説明】
【技術分野】
【０００１】
本発明は、透明導電層形成用基材、透明導電性フィルム、タッチパネルおよび透明導電層形成用基材の製造方法に関するものである。
【背景技術】
【０００２】
スマートホンやタブレット端末など、画面上の表示に触れることで機器を操作することが可能な入力装置として、静電容量方式のタッチパネルが知られている。この種のタッチパネルには、透明導電性フィルムが用いられている。透明導電性フィルムは、例えば、プラスチック基材（樹脂基材）の面上に酸化インジウム錫（ＩＴＯ）などの金属酸化物からなる透明導電層が形成されたものからなる（特許文献１）。【０００３】
プラスチック基材の面上に直接、金属酸化物からなる透明導電層を形成すると、プラスチック基材と透明導電層の密着性が低い。そこで、例えば特許文献２では、プライマー層を積層したプラスチック基材のプライマー層の面上に、金属酸化物からなる透明導電層を形成している。
【先行技術文献】
【特許文献】
【０００４】
【特許文献１】特開平０７−０６８６９０号公報
【特許文献２】特開２０１２−００７０６５号公報
【発明の概要】
【発明が解決しようとする課題】
【０００５】
特許文献２のプライマー層は、チオール基含有シルセスキオキサン、水酸基含有ポリエステル樹脂、ポリイソシアネート類を含有する組成物を熱硬化させて得られたものであり、耐擦傷性が低く、金属酸化物からなる透明導電層を形成する際の取扱い時に、プライマー層の表面に傷が付くおそれがある。プライマー層の表面に傷が付くと、透明導電性フィルムの外観不良が発生する。【０００６】
本発明が解決しようとする課題は、積層する透明導電層の密着性に優れるとともに耐擦傷性に優れる透明導電層形成用基材およびその製造方法と、これを用いた透明導電性フィルムおよびタッチパネルを提供することにある。
【課題を解決するための手段】
【０００７】
上記課題を解決するため本発明に係る透明導電層形成用基材は、透明導電層を形成するための基材となる透明導電層形成用基材であって、基材フィルムと、前記基材フィルムの面上に形成された第一樹脂層と、を有し、前記第一樹脂層が、シルセスキオキサン骨格を有する紫外線硬化性樹脂を含む硬化性組成物の硬化物からなることを要旨とするものである。【０００８】
シルセスキオキサン骨格を有する紫外線硬化性樹脂は、シルセスキオキサン骨格を有する（メタ）アクリートであることが好ましい。シルセスキオキサン骨格を有する紫外線硬化性樹脂の含有量は、硬化性組成物の固形分全量基準で、１質量％以上であることが好ましい。基材フィルムと第一樹脂層の間には、シルセスキオキサン骨格を有していない紫外線硬化性樹脂を含む硬化性組成物の硬化物からなる第二樹脂層を有することが好ましい。第一樹脂層は、基材フィルムの一方の面上にのみ有しており、基材フィルムの他方の面上に、シルセスキオキサン骨格を有していない紫外線硬化性樹脂を含む硬化性組成物の硬化物からなる第三樹脂層を有していてもよい。第一樹脂層は、基材フィルムの一方の面上にのみ有しており、基材フィルムの他方の面上に、粘着剤層を介して保護フィルムを有していてもよい。第一樹脂層は、基材フィルムの両方の面上に有していてもよい。【０００９】
そして、本発明に係る透明導電性フィルムは、本発明に係る透明導電層形成用基材の第一樹脂層の面上に透明導電層を有することを要旨とするものである。【００１０】
透明導電層は、タッチパネルの電極に用いられるとよい。【００１１】
そして、本発明に係る透明導電性フィルムは、本発明に係る透明導電性フィルムの透明導電層が電極に用いられていることを要旨とするものである。【００１２】
そして、本発明に係る透明導電層形成用基材の製造方法は、透明導電層を形成するための基材となる透明導電層形成用基材の製造方法であって、基材フィルムの面上に、シルセスキオキサン骨格を有する紫外線硬化性樹脂を含む硬化性組成物の硬化物からなる第一樹脂層を形成することを要旨とするものである。【００１３】
本発明に係る透明導電層形成用基材の製造方法においては、基材フィルムの面上に、シルセスキオキサン骨格を有していない紫外線硬化性樹脂を含む硬化性組成物の硬化物からなる第二樹脂層を形成した後、第二樹脂層の面上に第一樹脂層を形成してもよい。
【発明の効果】
【００１４】
本発明に係る透明導電層形成用基材によれば、基材フィルムの面上に形成された第一樹脂層がシルセスキオキサン骨格を有する紫外線硬化性樹脂を含む硬化性組成物の硬化物からなることから、積層する透明導電層の密着性に優れるとともに耐擦傷性に優れる。【００１５】
そして、基材フィルムと第一樹脂層の間に、シルセスキオキサン骨格を有していない紫外線硬化性樹脂を含む硬化性組成物の硬化物からなる第二樹脂層を有すると、光学調整機能やブロッキング防止機能の設計が容易になる。【００１６】
そして、第一樹脂層は、基材フィルムの一方の面上にのみ有しており、基材フィルムの他方の面上に、シルセスキオキサン骨格を有していない紫外線硬化性樹脂を含む硬化性組成物の硬化物からなる第三樹脂層を有していると、基材フィルムの他方の面側も耐擦傷性に優れる。【００１７】
そして、第一樹脂層は、基材フィルムの一方の面上にのみ有しており、基材フィルムの他方の面上に、粘着剤層を介して保護フィルムを有していると、取扱い時において、基材フィルムの他方の面に傷が付くのを抑えることができる。
【図面の簡単な説明】
【００１８】
【図１】本発明の第一実施形態に係る透明導電層形成用基材の断面図である。
【図２】本発明の第二実施形態に係る透明導電層形成用基材の断面図である。
【図３】本発明の第三実施形態に係る透明導電層形成用基材の断面図である。
【図４】本発明の第四実施形態に係る透明導電層形成用基材の断面図である。
【図５】本発明の第五実施形態に係る透明導電層形成用基材の断面図である。
【図６】本発明の第六実施形態に係る透明導電層形成用基材の断面図である。
【図７】本発明の第七実施形態に係る透明導電層形成用基材の断面図である。
【図８】本発明の一実施形態に係る透明導電性フィルムの断面図である。
【発明を実施するための形態】
【００１９】
以下、本発明について詳細に説明する。
【００２０】
図１は、本発明の第一実施形態に係る透明導電層形成用基材の断面図である。
【００２１】
図１に示すように、本発明の第一実施形態に係る透明導電層形成用基材１０は、基材フィルム１２と、基材フィルム１２の面上に形成された第一樹脂層１４と、を有する。第一樹脂層１４は、基材フィルム１２に接している。第一樹脂層１４は、基材フィルム１２の一方の面上にのみ有している。
【００２２】
基材フィルム１２は、透明性を有していれば、特に限定されるものではない。基材フィルム１２としては、透明高分子フィルム、ガラスフィルムなどが挙げられる。透明性とは、可視光波長領域における全光線透過率が５０％以上であることをいい、全光線透過率は、より好ましくは８５％以上である。上記全光線透過率は、ＪＩＳ  Ｋ７３６１−１（１９９７）に準拠して測定することができる。基材フィルム１２の厚みは、特に限定されるものではないが、取り扱い性に優れるなどの観点から、２〜５００μｍの範囲内であることが好ましい。より好ましくは２〜２００μｍの範囲内である。なお、「フィルム」とは、一般に厚さが０．２５ｍｍ未満のものをいうが、厚さが０．２５ｍｍ以上のものであってもロール状に巻くことが可能であれば、厚さが０．２５ｍｍ以上のものであっても「フィルム」に含まれるものとする。
【００２３】
基材フィルム１２の高分子材料としては、ポリエチレンテレフタレート樹脂，ポリエチレンナフタレート樹脂などのポリエステル樹脂、ポリカーボネート樹脂、ポリ（メタ）アクリレート樹脂、ポリスチレン樹脂、ポリアミド樹脂、ポリイミド樹脂、ポリアクリロニトリル樹脂、ポリプロピレン樹脂，ポリエチレン樹脂，ポリシクロオレフィン樹脂，シクロオレフィンコポリマー樹脂などのポリオレフィン樹脂、ポリフェニレンサルファイド樹脂、ポリ塩化ビニル樹脂、ポリ塩化ビニリデン樹脂、ポリビニルアルコール樹脂などが挙げられる。基材フィルム１２の高分子材料は、これらのうちの１種のみで構成されていてもよいし、２種以上の組み合わせで構成されていてもよい。これらのうちでは、光学特性や耐久性などの観点から、ポリエチレンテレフタレート樹脂、ポリイミド樹脂、ポリカーボネート樹脂、ポリ（メタ）アクリレート樹脂、ポリシクロオレフィン樹脂、シクロオレフィンコポリマー樹脂がより好ましい。
【００２４】
基材フィルム１２は、上記高分子材料の１種または２種以上を含む層からなる単層で構成されていてもよいし、上記高分子材料の１種または２種以上を含む層と、この層とは異なる高分子材料の１種または２種以上を含む層など、２層以上の層で構成されていてもよい。
【００２５】
第一樹脂層１４は、シルセスキオキサン骨格を有する紫外線硬化性樹脂を含む硬化性組成物の硬化物からなる。第一樹脂層１４は、シルセスキオキサン骨格を有する化合物を含むことで、積層する透明導電層の密着性に優れる。また、シルセスキオキサン骨格を有する化合物が紫外線硬化性の樹脂であることで、第一樹脂層１４の耐擦傷性に優れる。シルセスキオキサン骨格を有する紫外線硬化性樹脂は、下記の式（１）で表される構造を有する。
（化１）
（Ｒ−ＳｉＯ１．５）ｎ      （１）
【００２６】
式（１）中、ｎは、２以上の整数である。ｎとしては、２〜２００の整数が好ましく、２〜１５０の整数がより好ましく、２〜１００の整数がさらに好ましい。式（１）中、Ｒは有機基であり、複数のＲのうちの少なくとも一部は紫外線反応性の反応性基である。紫外線反応性の反応性基としては、アクリロイル基，メタクリロイル基，アリル基，ビニル基等のエチレン性不飽和結合を有するラジカル重合型の反応性基やオキセタニル基などのカチオン重合型の反応性基などが挙げられる。これらのうちでは、アクリロイル基，メタクリロイル基，オキセタニル基がより好ましく、アクリロイル基，メタクリロイル基が、耐候性や光学的な透明性に優れるため、特に好ましい。すなわち、シルセスキオキサン骨格を有する（メタ）アクリレートが特に好ましい。なお、本明細書において「（メタ）アクリレート」は「アクリレートおよびメタクリレートの少なくとも一方」をいう。「（メタ）アクリロイル」は「アクリロイルおよびメタクリロイルの少なくとも一方」をいう。「（メタ）アクリル」は「アクリルおよびメタクリルの少なくとも一方」をいう。
【００２７】
シルセスキオキサン骨格を有する紫外線硬化性樹脂の官能基当量は、８０〜１００００ｇ／ｅｑの範囲内であることが好ましい。より好ましくは１００〜１０００ｇ／ｅｑの範囲内、さらに好ましくは１５０〜３００ｇ／ｅｑの範囲内である。官能基当量がこの範囲であると、紫外線硬化性に優れる。本発明において、官能基当量は、官能基１当量当たりの質量（ｇ）を表す。また、前記官能基とは紫外線反応性の反応性基のことを言う。
【００２８】
シルセスキオキサン骨格を有する紫外線硬化性樹脂は、硬化前や硬化後のシルセスキオキサン骨格において、水酸基やアルコキシ基を含むことが好ましい。水酸基やアルコキシ基を含むことで、積層する透明導電層の密着性が向上する。シルセスキオキサンには、完全カゴ型構造、ハシゴ型構造、ランダム構造、不完全カゴ型構造などがある。完全カゴ型構造やハシゴ型構造には水酸基やアルコキシ基が含まれないが、ランダム構造や不完全カゴ型構造には水酸基やアルコキシ基が含まれる。したがって、シルセスキオキサン骨格の一部または全部がランダム構造あるいは不完全カゴ型構造であることが好ましい。
【００２９】
シルセスキオキサン骨格を有する紫外線硬化性樹脂としては、東亞合成製のＡＣ−ＳＱ  ＴＡ−１００、ＭＡＣ−ＳＱ  ＴＭ−１００、ＡＣ−ＳＱ  ＳＩ−２０、ＭＡＣ−ＳＱ  ＳＩ−２０、ＭＡＣ−ＳＱ  ＨＤＭ、ＯＸ−ＳＱ  ＴＸ−１００、ＯＸ−ＳＱ  ＳＩ−２０、ＯＸ−ＳＱ  ＨＤＸなどが挙げられる。
【００３０】
第一樹脂層１４を形成する硬化性組成物には、シルセスキオキサン骨格を有する紫外線硬化性樹脂に加え、シルセスキオキサン骨格を有していない紫外線硬化性樹脂が含まれていてもよいし、含まれていなくてもよい。また、非紫外線硬化性樹脂が含まれていてもよいし、含まれていなくてもよい。また、第一樹脂層１４を形成する硬化性組成物には、光重合開始剤が含まれていてもよい。また、必要に応じ、硬化性組成物に添加する添加剤などが含まれていてもよい。このような添加剤としては、分散剤、レベリング剤、消泡剤、搖変剤、防汚剤、抗菌剤、難燃剤、スリップ剤、無機粒子、樹脂粒子などが挙げられる。また、必要に応じ、溶剤が含まれていてもよい。
【００３１】
第一樹脂層１４を形成する硬化性組成物において、シルセスキオキサン骨格を有する紫外線硬化性樹脂の含有量は、硬化性組成物の固形分全量基準で、０．５質量％以上であることが好ましい。より好ましくは２質量％以上、さらに好ましくは４質量％以上である。硬化性組成物の固形分は、溶剤を除いた成分である。上記含有量が１質量％以上であると、積層する透明導電層の密着性により優れる。また、シルセスキオキサン骨格を有する紫外線硬化性樹脂の含有量は、硬化性組成物の固形分全量基準で、１００質量％であってもよい。好ましくは９８質量％以下である。含有量を前記範囲とすることで透明導電層の密着性に優れるとともに耐擦傷性に優れたものに優れたものにすることができる。
【００３２】
シルセスキオキサン骨格を有していない紫外線硬化性樹脂としては、紫外線反応性の反応性基を有する、シルセスキオキサン骨格を有していないモノマー，オリゴマー，プレポリマーなどが挙げられる。紫外線反応性の反応性基としては、アクリロイル基，メタクリロイル基，アリル基，ビニル基等のエチレン性不飽和結合を有するラジカル重合型の反応性基やオキセタニル基などのカチオン重合型の反応性基などが挙げられる。これらのうちでは、アクリロイル基，メタクリロイル基，オキセタニル基がより好ましく、アクリロイル基，メタクリロイル基が特に好ましい。すなわち、シルセスキオキサン骨格を有していない（メタ）アクリレートが特に好ましい。
【００３３】
シルセスキオキサン骨格を有していない（メタ）アクリレートとしては、シルセスキオキサン骨格を有していない、ウレタン（メタ）アクリレート、シリコーン（メタ）アクリレート、アルキル（メタ）アクリレート、アリール（メタ）アクリレートなどが挙げられる。これらのうちでは、柔軟性に優れるなどの観点から、ウレタン（メタ）アクリレートが特に好ましい。
【００３４】
非紫外線硬化性樹脂としては、熱可塑性樹脂、熱硬化性樹脂などが挙げられる。熱可塑性樹脂としては、ポリエステル樹脂、ポリエーテル樹脂、ポリオレフィン樹脂、ポリアミド樹脂などが挙げられる。熱硬化性樹脂としては、不飽和ポリエステル樹脂、エポキシ樹脂、アルキド樹脂、フェノール樹脂などが挙げられる。
【００３５】
光重合開始剤としては、アルキルフェノン系、アシルホスフィンオキサイド系、オキシムエステル系などの光重合開始剤が挙げられる。アルキルフェノン系光重合開始剤としては、２，２’−ジメトキシ−１，２−ジフェニルエタン−１−オン、１−ヒドロキシ−シクロヘキシル−フェニル−ケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、２−ヒロドキシ−１−｛４−［４−（２−ヒドロキシ−２−メチル−プロピオニル）−ベンジル］フェニル｝−２−メチル−プロパン−１−オン、２−メチル−１−［４−（メチルチオ）フェニル］−２−モルホリノプロパン−１−オン、２−ベンジルメチル−２−（ジメチルアミノ）−１−（４−モルホリノフェニル）−１−ブタノン、２−（ジメチルアミノ）−２−［（４−メチルフェニル）メチル］−１−（４−モルホリノフェニル）−１−ブタノン、２−（４−メチルベンジル）−２−（ジメチルアミノ）−１−（４−モルホリノフェニル）−１−ブタノン、Ｎ，Ｎ−ジメチルアミノアセトフェノンなどが挙げられる。アシルホスフィンオキサイド系光重合開始剤としては、２，４，６−トリメチルベンゾイルジフェニルホスフィンオキサイド、ビス（２，４，６−トリメチルベンゾイル）−フェニルホスフィンオキサイド、ビス（２，６−ジメトキシベンゾイル）−２，４，４−トリメチル−ペンチルホスフィンオキサイドなどが挙げられる。オキシムエステル系光重合開始剤としては、１，２−オクタンジオン、１−［４−（フェニルチオ）フェニル］−２−（Ｏ−ベンゾイルオキシム）、エタノン−１−［９−エチルー６−（２−メチルベンゾイル）−９Ｈ−カルバゾールー３−イル］−１−（Ｏ−アセチルオキシム）などが挙げられる。光重合開始剤は、これらの１種単独で用いられてもよいし、２種以上組み合わされて用いられてもよい。
【００３６】
光重合開始剤の含有量は、硬化性組成物の固形分全量基準で、０．１〜１０質量％の範囲とすることが好ましい。より好ましくは１〜５質量％の範囲である。
【００３７】
無機粒子は、例えば第一樹脂層１４に表面凹凸を形成したり、第一樹脂層１４を高屈折率に調整したりする目的で添加される。また、樹脂粒子は、例えば第一樹脂層１４に表面凹凸を形成したりする目的で添加される。第一樹脂層１４に表面凹凸を形成することで、透明導電層形成用基材をロール状に巻き付けた際に、表面と裏面が接着するブロッキングを抑えやすい。第一樹脂層１４を高屈折率に調整することで、積層する透明導電層の導電パターンが視認されにくくすることができる。高屈折率とは、測定波長５８９．３ｎｍにおける屈折率が１．５０以上をいい、好ましくは１．５５〜１．８０の範囲内、より好ましくは１．６０〜１．７０の範囲内である。
【００３８】
第一樹脂層１４を高屈折率に光学調整可能な無機粒子としては、チタン，ジルコニウム，スズ，亜鉛，ケイ素，ニオブ，アルミニウム，クロム，マグネシウム，ゲルマニウム，ガリウム，アンチモン，白金などの金属の酸化物からなる金属酸化物粒子が挙げられる。これらは、光学調整可能な無機粒子として１種単独で用いられてもよいし、２種以上組み合わせて用いられてもよい。これらのうちでは、高屈折率と透明性の両立に優れるなどの観点から、チタン酸化物，ジルコニウム酸化物が特に好ましい。
【００３９】
第一樹脂層１４に表面凹凸を形成する無機粒子や樹脂粒子の種類は、特に限定されるものではない。このような無機粒子としては、例えば、チタン，ジルコニウム，ケイ素，アルミニウム，カルシウムなどの金属の酸化物からなる金属酸化物粒子が挙げられる。また、このような樹脂粒子としては、例えば、（メタ）アクリル樹脂、スチレン樹脂、スチレン−（メタ）アクリル樹脂、ウレタン樹脂、ポリアミド樹脂、シリコーン樹脂、エポキシ樹脂、フェノール樹脂、ポリエチレン樹脂、セルロースなどの樹脂からなる樹脂粒子が挙げられる。
【００４０】
第一樹脂層１４に表面凹凸を形成するためには、無機粒子や樹脂粒子の平均粒子径は、第一樹脂層１４の厚み以上とすることが好ましい。より好ましくは第一樹脂層１４の厚みの１．１倍以上２０倍以下、さらに好ましくは第一樹脂層１４の厚みの１．５倍以上１０倍以下、特に好ましくは第一樹脂層１４の厚みの１．５倍以上５倍以下である。平均粒子径は、ＪＩＳ  Ｚ８８２５に従うレーザー回折・散乱法により得られる体積基準の平均算術値である。
【００４１】
第一樹脂層１４の厚みは、特に限定されるものではないが、膜の連続性に優れるなどの観点から、０．００５μｍ以上であることが好ましい。より好ましくは０．０１０μｍ以上、さらに好ましくは０．０２０μｍ以上である。一方、第一樹脂層１４の厚みは、基材フィルム１２との熱収縮差に起因するカールが抑えられやすいなどの観点から、１０μｍ以下であることが好ましい。より好ましくは５μｍ以下、さらに好ましくは１μｍ以下である。第一樹脂層１４の厚みは、厚み方向において無機粒子や樹脂粒子が存在しない部分における比較的平滑な部分の厚みである。
【００４２】
第一樹脂層１４の表面凹凸が形成されている表面の算術平均粗さＲａは、透明導電層形成用基材の表面と裏面が接着するブロッキングを抑えやすいなどの観点から、０．１〜１３０ｎｍの範囲内であることが好ましい。より好ましくは０．５〜５０ｎｍの範囲内、さらに好ましくは２〜２０ｎｍの範囲内である。
【００４３】
そして、ブロッキングを抑えつつ、ヘイズの上昇を抑え、透明性により優れるなどの観点から、上記平均粒子径の範囲内、上記平均算術粗さの範囲内において、無機粒子や樹脂粒子の分布密度は、１００〜２０００個／ｍｍ２の範囲内とすることが好ましい。より好ましくは１００〜１０００個／ｍｍ２の範囲内である。
【００４４】
硬化性組成物において用いられる溶剤としては、エチレングリコールモノメチルエーテル（ＥＧＭ）、プロピレングリコールモノメチルエーテル（ＰＧＭ）、ジエチレングリコールモノブチルエーテルなどのアルコール系溶剤や、メチルエチルケトン（ＭＥＫ）、メチルイソブチルケトン（ＭＩＢＫ）、シクロヘキサノン、アセトンなどのケトン系溶剤、トルエン、キシレンなどの芳香族系溶剤、Ｎ−メチルピロリドン、アセトアミド、ジメチルホルムアミドなどのアミド系溶剤などが挙げられる。これらは、溶剤として１種単独で用いられてもよいし、２種以上組み合わせて用いられてもよい。
【００４５】
硬化性組成物の固形分濃度（溶剤以外の成分の濃度）は、塗工性、膜厚などを考慮して適宜定めればよい。例えば、１〜９０質量％、１．５〜８０質量％、２〜７０質量％などとすればよい。
【００４６】
透明導電層形成用基材１０は、第一樹脂層１４を形成する硬化性組成物を基材フィルム１２の面上に塗工し、必要に応じて乾燥後、紫外線照射により硬化させることにより製造することができる。この際、基材フィルム１２と第一樹脂層１４の密着性を向上させるために、基材フィルム１２の表面には、塗工前に表面処理が施されてもよい。表面処理としては、コロナ処理、プラズマ処理、熱風処理、オゾン処理、紫外線処理などが挙げられる。
【００４７】
塗工には、例えば、リバースグラビアコート法，ダイレクトグラビアコート法，ダイコート法，バーコート法，ワイヤーバーコート法，ロールコート法，スピンコート法，ディップコート法，スプレーコート法，ナイフコート法，キスコート法などの各種コーティング法や、インクジェット法、オフセット印刷，スクリーン印刷，フレキソ印刷などの各種印刷法を用いて行うことができる。
【００４８】
乾燥工程は、塗工液に用いた溶剤等を除去できれば特に限定されるものではないが、５０〜１５０℃の温度で１０秒〜１８０秒程度行うことが好ましい。特に、乾燥温度は、５０〜１２０℃が好ましい。
【００４９】
紫外線照射には、高圧水銀ランプ、無電極（マイクロ波方式）ランプ、キセノンランプ、メタルハライドランプ、その他任意の紫外線照射装置を用いることができる。紫外線照射は、必要に応じて、窒素などの不活性ガス雰囲気下で行ってもよい。紫外線照射量は、特に限定されるものではないが、５０〜８００ｍＪ／ｃｍ２が好ましく、１００〜３００ｍＪ／ｃｍ２がより好ましい。
【００５０】
以上の構成の透明導電層形成用基材１０によれば、基材フィルム１２の面上に形成された第一樹脂層１４がシルセスキオキサン骨格を有する紫外線硬化性樹脂を含む硬化性組成物の硬化物からなることから、積層する透明導電層の密着性に優れるとともに耐擦傷性に優れる。
【００５１】
本発明に係る透明導電層形成用基材は、第一実施形態に係る透明導電層形成用基材１０の構成に限定されるものではない。以下に、本発明に係る透明導電層形成用基材の他の実施形態について説明する。
【００５２】
図２には、第二実施形態に係る透明導電層形成用基材２０を示している。第二実施形態に係る透明導電層形成用基材２０は、基材フィルム１２と、基材フィルム１２の面上に形成された第二樹脂層１６と、第二樹脂層１６の面上に形成された第一樹脂層１４と、を有する。第二樹脂層１６は、基材フィルム１２に接しており、第一樹脂層１４は、第二樹脂層１６に接している。第一樹脂層１４は、基材フィルム１２の一方の面上にのみ有している。透明導電層形成用基材２０は、基材フィルム１２側から順に、基材フィルム１２、第二樹脂層１６、第一樹脂層１４を有している。
【００５３】
第二実施形態に係る透明導電層形成用基材２０は、第一実施形態に係る透明導電層形成用基材１０と比較して、基材フィルム１２と第一樹脂層１４の間に第二樹脂層１６を有する点が相違し、これ以外については第一実施形態に係る透明導電層形成用基材１０と同様であり、同様の構成についてはその説明を省略する。
【００５４】
第二樹脂層１６は、基材フィルム１２と第一樹脂層１４の間に配置されており、シルセスキオキサン骨格を有していない紫外線硬化性樹脂を含む硬化性組成物の硬化物からなる。第二樹脂層１６を形成するための硬化性組成物には、シルセスキオキサン骨格を有する紫外線硬化性樹脂は含まれない。
【００５５】
シルセスキオキサン骨格を有していない紫外線硬化性樹脂としては、紫外線反応性の反応性基を有する、シルセスキオキサン骨格を有していないモノマー，オリゴマー，プレポリマーなどが挙げられる。紫外線反応性の反応性基としては、アクリロイル基，メタクリロイル基，アリル基，ビニル基等のエチレン性不飽和結合を有するラジカル重合型の反応性基やオキセタニル基などのカチオン重合型の反応性基などが挙げられる。これらのうちでは、アクリロイル基，メタクリロイル基，オキセタニル基がより好ましく、アクリロイル基，メタクリロイル基が特に好ましい。すなわち、シルセスキオキサン骨格を有していない（メタ）アクリレートが特に好ましい。
【００５６】
シルセスキオキサン骨格を有していない（メタ）アクリレートとしては、シルセスキオキサン骨格を有していない、ウレタン（メタ）アクリレート、シリコーン（メタ）アクリレート、アルキル（メタ）アクリレート、アリール（メタ）アクリレートなどが挙げられる。これらのうちでは、柔軟性に優れるなどの観点から、ウレタン（メタ）アクリレートが特に好ましい。第二樹脂層１６を形成するための硬化性組成物が紫外線硬化性樹脂としてウレタン（メタ）アクリレートを含む場合には、例えば基材フィルム１２がポリシクロオレフィンやシクロオレフィンコポリマーなどから形成され、比較的割れやすいものでも、基材フィルム１２の割れを抑えやすい。
【００５７】
第二樹脂層１６は、ハードコート層であることが好ましい。この観点から、鉛筆硬度が２Ｂ〜６Ｈの範囲内であることが好ましい。鉛筆硬度は、ＪＩＳ  Ｋ５６００−５−４に準拠して測定することができる。第二樹脂層１６は、紫外線硬化性樹脂を含む組成物から形成されることで、上記鉛筆硬度を満足しやすい。
【００５８】
第二樹脂層１６を形成する硬化性組成物には、シルセスキオキサン骨格を有していない紫外線硬化性樹脂に加え、非紫外線硬化性樹脂が含まれていてもよいし、含まれていなくてもよい。また、第二樹脂層１６を形成する硬化性組成物には、光重合開始剤が含まれていてもよい。また、必要に応じ、硬化性組成物に添加する添加剤などが含まれていてもよい。このような添加剤としては、分散剤、レベリング剤、消泡剤、搖変剤、防汚剤、抗菌剤、難燃剤、スリップ剤、無機粒子、樹脂粒子などが挙げられる。また、必要に応じ、溶剤が含まれていてもよい。非紫外線硬化性樹脂、光重合開始剤、溶剤は、第一樹脂層１４を形成する硬化性組成物において記載したものから適宜選択することができる。
【００５９】
無機粒子は、例えば第一樹脂層１４に表面凹凸を形成したり、第二樹脂層１６を高屈折率に調整したりする目的で添加される。また、樹脂粒子は、例えば第一樹脂層１４に表面凹凸を形成したりする目的で添加される。第一樹脂層１４に表面凹凸を形成することで、透明導電層形成用基材をロール状に巻き付けた際に、表面と裏面が接着するブロッキングを抑えやすい。第二樹脂層１６を高屈折率に調整するとともに第一樹脂層１４を低屈折率に調整することで、積層する透明導電層の導電パターンを視認されにくくすることができる。高屈折率とは、測定波長５８９．３ｎｍにおける屈折率が１．５０以上をいい、好ましくは１．５５〜１．８０の範囲内、より好ましくは１．６０〜１．７０の範囲内である。低屈折率とは、測定波長５８９．３ｎｍにおける屈折率が１．５０未満をいい、好ましくは１．３０〜１．５０の範囲内、さらに好ましくは１．４０〜１．５０の範囲内である。
【００６０】
第二樹脂層１６を高屈折率に光学調整可能な無機粒子としては、チタン，ジルコニウム，スズ，亜鉛，ケイ素，ニオブ，アルミニウム，クロム，マグネシウム，ゲルマニウム，ガリウム，アンチモン，白金などの金属の酸化物からなる金属酸化物粒子が挙げられる。これらは、光学調整可能な無機粒子として１種単独で用いられてもよいし、２種以上組み合わせて用いられてもよい。これらのうちでは、高屈折率と透明性の両立に優れるなどの観点から、チタン酸化物，ジルコニウム酸化物が特に好ましい。
【００６１】
一方、第一樹脂層１４を低屈折率に光学調整可能な無機粒子としては、フッ化マグネシウム、シリカ、シルセスキオキサン、フッ化カルシウムなどの粒子が挙げられる。これらの粒子は、低屈折率にしやすいなどの観点から、中空構造であることがより好ましい。
【００６２】
第二樹脂層１６を形成する硬化性組成物に添加する粒子であって、第一樹脂層１４に表面凹凸を形成する無機粒子や樹脂粒子の種類は、第一樹脂層１４を形成する硬化性組成物において記載したものから適宜選択することができる。また、硬化性組成物の固形分濃度は、第一樹脂層１４を形成する硬化性組成物と同様に調整することができる。
【００６３】
第一樹脂層１４に表面凹凸を形成するためには、無機粒子や樹脂粒子の平均粒子径は、第一樹脂層１４と第二樹脂層１６の合計の厚み以上とすることが好ましい。より好ましくは第一樹脂層１４と第二樹脂層１６の合計の厚みの１．１倍以上２０倍以下、さらに好ましくは第一樹脂層１４と第二樹脂層１６の合計の厚みの１．５倍以上１０倍以下、特に好ましくは第一樹脂層１４と第二樹脂層１６の合計の厚みの１．５倍以上５倍以下である。
【００６４】
第二樹脂層１６の厚みは、特に限定されるものではないが、膜の連続性に優れるなどの観点から、０．００５μｍ以上であることが好ましい。より好ましくは０．０１０μｍ以上、さらに好ましくは０．１０μｍ以上である。一方、第二樹脂層１６の厚みは、基材フィルム１２との熱収縮差に起因するカールが抑えられやすいなどの観点から、１０μｍ以下であることが好ましい。より好ましくは５μｍ以下、さらに好ましくは１μｍ以下である。また、基材フィルム１２との熱収縮差に起因するカールが抑えられやすいなどの観点から、第一樹脂層１４と第二樹脂層１６の合計の厚みは、１０μｍ以下であることが好ましい。第二樹脂層１６の厚みは、厚み方向において無機粒子や樹脂粒子が存在しない部分における比較的平滑な部分の厚みである。
【００６５】
第一樹脂層１４の表面凹凸が形成されている表面の算術平均粗さＲａは、ブロッキングなどの観点から、０．１〜１３０ｎｍの範囲内であることが好ましい。より好ましくは０．５〜５０ｎｍの範囲内、さらに好ましくは２〜２０ｎｍの範囲内である。
【００６６】
そして、ブロッキング性を維持しつつ、ヘイズの上昇を抑え、透明性により優れるなどの観点から、上記平均粒子径の範囲内、上記平均算術粗さの範囲内において、無機粒子や樹脂粒子の分布密度は、１００〜２０００個／ｍｍ２の範囲内とすることが好ましい。より好ましくは１００〜１０００個／ｍｍ２の範囲内である。
【００６７】
透明導電層形成用基材２０は、基材フィルム１２の面上に第二樹脂層１６を形成する硬化性組成物を塗工し、必要に応じて乾燥後、紫外線照射により硬化させて、基材フィルム１２の面上に第二樹脂層１６を形成した後、第二樹脂層１６の面上に第一樹脂層１４を形成する硬化性組成物をを塗工し、必要に応じて乾燥後、紫外線照射により硬化させて、第二樹脂層１６の面上に第一樹脂層１４を形成することにより製造することができる。この際、基材フィルム１２と第二樹脂層１６の密着性を向上させるために、基材フィルム１２の表面には、塗工前に表面処理が施されてもよい。表面処理としては、コロナ処理、プラズマ処理、熱風処理、オゾン処理、紫外線処理などが挙げられる。
【００６８】
以上の構成の透明導電層形成用基材２０によれば、基材フィルム１２の面上に形成された第一樹脂層１４がシルセスキオキサン骨格を有する紫外線硬化性樹脂を含む硬化性組成物の硬化物からなることから、積層する透明導電層の密着性に優れるとともに耐擦傷性に優れる。また、基材フィルム１２と第一樹脂層１４の間に、シルセスキオキサン骨格を有していない紫外線硬化性樹脂を含む硬化性組成物の硬化物からなる第二樹脂層１６を有することから、光学調整機能やブロッキング防止機能の設計が容易になる。
【００６９】
図３には、第三実施形態に係る透明導電層形成用基材３０を示している。第三実施形態に係る透明導電層形成用基材３０は、基材フィルム１２と、基材フィルム１２の一方の面上に形成された第二樹脂層１６と、第二樹脂層１６の面上に形成された第一樹脂層１４と、基材フィルム１２の他方の面上に形成された第三樹脂層１８と、を有する。第二樹脂層１６は、基材フィルム１２の一方の面に接しており、第一樹脂層１４は、第二樹脂層１６に接している。また、第三樹脂層１８は、基材フィルム１２の他方の面に接している。第一樹脂層１４は、基材フィルム１２の一方の面上にのみ有している。透明導電層形成用基材は、第三樹脂層１８側から順に、第三樹脂層１８、基材フィルム１２、第二樹脂層１６、第一樹脂層１４を有している。
【００７０】
第三実施形態に係る透明導電層形成用基材３０は、第二実施形態に係る透明導電層形成用基材２０と比較して、基材フィルム１２の他方の面上に第三樹脂層１８を有する点が相違し、これ以外については第二実施形態に係る透明導電層形成用基材２０と同様であり、同様の構成についてはその説明を省略する。
【００７１】
第三樹脂層１８は、シルセスキオキサン骨格を有していない紫外線硬化性樹脂を含む硬化性組成物の硬化物からなる。第三樹脂層１８を形成する硬化性組成物は、第二樹脂層１６を形成する硬化性組成物と同様の組成物とすることができる。
【００７２】
第三樹脂層１８は、ハードコート層であることが好ましい。この観点から、鉛筆硬度が２Ｂ〜６Ｈの範囲内であることが好ましい。鉛筆硬度は、ＪＩＳ  Ｋ５６００−５−４に準拠して測定することができる。第三樹脂層１８は、紫外線硬化性樹脂を含む組成物から形成されることで、上記鉛筆硬度を満足しやすい。
【００７３】
第三樹脂層１８の厚みは、特に限定されるものではなく、第二樹脂層１６の厚みと同様の厚みにすることができる。そして、第三樹脂層１８の厚みが第二樹脂層１６の厚みもしくは第二樹脂層１６と第一樹脂層１４の合計の厚みに近い厚み（例えば±１０％以内）とすることで、硬化時の収縮に伴うカールを抑えやすい。
【００７４】
透明導電層形成用基材３０は、基材フィルム１２の一方の面上に第二樹脂層１６を形成する硬化性組成物を塗工し、必要に応じて乾燥後、紫外線照射により硬化させて、基材フィルム１２の一方の面上に第二樹脂層１６を形成した後、第二樹脂層１６の面上に第一樹脂層１４を形成する硬化性組成物をを塗工し、必要に応じて乾燥後、紫外線照射により硬化させて、第二樹脂層１６の面上に第一樹脂層１４を形成し、また、基材フィルム１２の他方の面上に第三樹脂層１８を形成する硬化性組成物を塗工し、必要に応じて乾燥後、紫外線照射により硬化させて、基材フィルム１２の他方の面上に第三樹脂層１８を形成することにより製造することができる。この際、基材フィルム１２と第二樹脂層１６の密着性や基材フィルム１２と第三樹脂層１８の密着性を向上させるために、基材フィルム１２の表面には、塗工前に表面処理が施されてもよい。表面処理としては、コロナ処理、プラズマ処理、熱風処理、オゾン処理、紫外線処理などが挙げられる。
【００７５】
以上の構成の透明導電層形成用基材３０によれば、基材フィルム１２の一方の面上に形成された第一樹脂層１４がシルセスキオキサン骨格を有する紫外線硬化性樹脂を含む硬化性組成物の硬化物からなることから、積層する透明導電層の密着性に優れるとともに耐擦傷性に優れる。また、基材フィルム１２と第一樹脂層１４の間に、シルセスキオキサン骨格を有していない紫外線硬化性樹脂を含む硬化性組成物の硬化物からなる第二樹脂層１６を有することから、光学調整機能やブロッキング防止機能の設計が容易になる。また、基材フィルム１２の他方の面上にシルセスキオキサン骨格を有していない紫外線硬化性樹脂を含む硬化性組成物の硬化物からなる第三樹脂層１８が形成されていることから、基材フィルム１２の他方の面側も耐擦傷性に優れる。
【００７６】
図４には、第四実施形態に係る透明導電層形成用基材４０を示している。第四実施形態に係る透明導電層形成用基材４０は、基材フィルム１２と、基材フィルム１２の一方の面上に形成された第二樹脂層１６と、第二樹脂層１６の面上に形成された第一樹脂層１４と、基材フィルム１２の他方の面上に粘着剤層２２を介して配置された保護フィルム２４と、を有する。第二樹脂層１６は、基材フィルム１２の一方の面に接しており、第一樹脂層１４は、第二樹脂層１６に接している。また、保護フィルム２４は、基材フィルム１２の他方の面に粘着剤層２２を介して接している。第一樹脂層１４は、基材フィルム１２の一方の面上にのみ有している。透明導電層形成用基材４０は、保護フィルム２４側から順に、保護フィルム２４、粘着剤層２２、基材フィルム１２、第二樹脂層１６、第一樹脂層１４を有している。
【００７７】
第四実施形態に係る透明導電層形成用基材４０は、第二実施形態に係る透明導電層形成用基材２０と比較して、基材フィルム１２の他方の面上に粘着剤層２２を介して保護フィルム２４を有する点が相違し、これ以外については第二実施形態に係る透明導電層形成用基材２０と同様であり、同様の構成についてはその説明を省略する。
【００７８】
保護フィルム２４は、例えばロールプロセスなどで連続加工するなどの取扱い時において、基材フィルム１２の他方の面に傷が付くのを抑えることができるものである。保護フィルム２４は、粘着剤層２２を介して基材フィルム１２の他方の面に貼り付けられている。保護フィルム２４は、加工後などにおいては、粘着剤層２２とともに基材フィルム１２の他方の面から剥がされる。このため、粘着剤層２２は、基材フィルム１２と粘着剤層２２の間の接着力よりも保護フィルム２４と粘着剤層２２の間の接着力のほうが強く、基材フィルム１２と粘着剤層２２の間で界面剥離可能な接着力に調整される。
【００７９】
保護フィルム２４を構成する材料は、基材フィルム１２を構成する材料として例示したものなどを適宜選択することができる。保護フィルム２４を形成する材料は、特に限定されるものではないが、加熱処理によるカールの抑制に優れるなどの観点から、基材フィルム１２と加熱収縮率や線膨張係数が近い材料が好ましい。例えば、基材フィルム１２と同じか同種の材料であることが好ましい。同種とは、例えば、ポリエステル同士、ポリ（メタ）アクリレート同士、ポリアミド同士などを示すことができる。
【００８０】
保護フィルム２４の厚みは、特に限定されるものではないが、例えば、基材フィルム１２と加熱収縮率や線膨張係数が近くなるように、基材フィルム１２と同程度の厚みであればよい。具体的には、例えば、２〜５００μｍの範囲内、２〜２００μｍの範囲内とすることができる。
【００８１】
粘着剤層２２を形成する粘着剤は、特に限定されるものではなく、アクリル系粘着剤、シリコーン系粘着剤、ウレタン系粘着剤などを好適に用いることができる。特に、アクリル系粘着剤は、透明性や耐熱性に優れるため、好適である。アクリル系粘着剤は、（メタ）アクリル重合体および架橋剤を含む粘着剤組成物から形成されることが好ましい。
【００８２】
（メタ）アクリル重合体は、（メタ）アクリルモノマーの単独重合体もしくは共重合体である。（メタ）アクリルモノマーとしては、アルキル基含有（メタ）アクリルモノマー、カルボキシル基含有（メタ）アクリルモノマー、水酸基含有（メタ）アクリルモノマーなどが挙げられる。
【００８３】
アルキル基含有（メタ）アクリルモノマーとしては、炭素数２〜３０のアルキル基を有する（メタ）アクリルモノマーが挙げられる。炭素数２〜３０のアルキル基は、直鎖状であってもよいし、分岐鎖状であってもよいし、環状であってもよい。アルキル基含有（メタ）アクリルモノマーとしては、より具体的には、例えば、（メタ）アクリル酸イソステアリル、（メタ）アクリル酸ステアリル、（メタ）アクリル酸ラウリル、（メタ）アクリル酸ドデシル、（メタ）アクリル酸デシル、（メタ）アクリル酸イソノニル、（メタ）アクリル酸ノニル、（メタ）アクリル酸イソオクチル、（メタ）アクリル酸オクチル、（メタ）アクリル酸イソブチル、（メタ）アクリル酸ｎ−ブチル、（メタ）アクリル酸ペンチル、（メタ）アクリル酸ヘキシル、（メタ）アクリル酸シクロヘキシル、（メタ）アクリル酸２−エチルヘキシル、（メタ）アクリル酸プロピル、（メタ）アクリル酸エチル、（メタ）アクリル酸メチルなどが挙げられる。
【００８４】
カルボキシル基含有（メタ）アクリルモノマーとしては、（メタ）アクリル酸、（メタ）アクリル酸カルボキシエチル、（メタ）アクリル酸カルボキシペンチルなどが挙げられる。カルボキシル基は、アルキル鎖の末端に位置していてもよいし、アルキル鎖の中間に位置していてもよい。
【００８５】
水酸基含有（メタ）アクリルモノマーとしては、（メタ）アクリル酸ヒドロキシラウリル、（メタ）アクリル酸ヒドロキシデシル、（メタ）アクリル酸ヒドロキシオクチル、（メタ）アクリル酸ヒドロキシヘキシル、（メタ）アクリル酸ヒドロキシブチル、（メタ）アクリル酸ヒドロキシプロピル、（メタ）アクリル酸ヒドロキシエチルなどが挙げられる。水酸基は、アルキル鎖の末端に位置していてもよいし、アルキル鎖の中間に位置していてもよい。
【００８６】
（メタ）アクリル重合体を形成する（メタ）アクリルモノマーは、上記のいずれか１種であってもよいし、２種以上の組み合わせであってもよい。
【００８７】
架橋剤としては、イソシアネート系架橋剤、エポキシ系架橋剤、金属キレート系架橋剤、金属アルコキシド系架橋剤、カルボジイミド系架橋剤、オキサゾリン系架橋剤、アジリジン系架橋剤、メラミン系架橋剤などが挙げられる。架橋剤は、これらの１種を単独で用いてもよいし、２種以上を組み合わせて用いてもよい。
【００８８】
粘着剤組成物には、（メタ）アクリル重合体、架橋剤以外に、その他添加剤を含んでもよい。その他の添加剤としては、架橋促進剤、架橋遅延剤、粘着性付与樹脂（タッキファイヤー）、帯電防止剤、シランカップリング剤、可塑剤、剥離助剤、顔料、染料、湿潤剤、増粘剤、紫外線吸収剤、防腐剤、酸化防止剤、金属不活性剤、アルキル化剤、難燃剤などが挙げられる。これらは粘着剤の用途や使用目的に応じて、適宜選択して使用される。
【００８９】
粘着剤層２２の厚みは、特に限定されるものではないが、１〜１０μｍの範囲内であることが好ましい。より好ましくは２〜７μｍの範囲内である。
【００９０】
図５には、第五実施形態に係る透明導電層形成用基材５０を示している。第五実施形態に係る透明導電層形成用基材５０は、基材フィルム１２の両方の面上に第二樹脂層１６が形成され、両方の第二樹脂層１６の面上にそれぞれ第一樹脂層１４が形成されている。第二樹脂層１６は、基材フィルム１２に接しており、第一樹脂層１４は、第二樹脂層１６に接している。透明導電層形成用基材５０は、第一樹脂層１４側から順に、第一樹脂層１４、第二樹脂層１６、基材フィルム１２、第二樹脂層１６、第一樹脂層１４を有している。
【００９１】
第五実施形態に係る透明導電層形成用基材５０は、第二実施形態に係る透明導電層形成用基材２０と比較して、第二樹脂層１６および第一樹脂層１４が基材フィルム１２の両側に形成されている点が相違し、これ以外については第二実施形態に係る透明導電層形成用基材２０と同様であり、その説明を省略する。
【００９２】
透明導電層形成用基材５０は、基材フィルム１２の両側に第一樹脂層１４を有することから、基材フィルム１２の両側に透明導電層を有する構成の透明導電性フィルムを形成する基材として好適である。
【００９３】
図６には、第六実施形態に係る透明導電層形成用基材６０を示している。第六実施形態に係る透明導電層形成用基材６０は、図１に示す透明導電層形成用基材１０を２枚用い、粘着剤層２８を介して、互いの基材フィルム１２側が貼り合されたもので構成されている。透明導電層形成用基材６０は、順に、第一樹脂層１４、基材フィルム１２、粘着剤層２８、基材フィルム１２、第一樹脂層１４を有している。
【００９４】
透明導電層形成用基材６０は、両側に第一樹脂層１４を有することから、透明導電層形成用基材５０と同様、両側に透明導電層を有する構成の透明導電性フィルムを形成する基材として好適である。透明導電層形成用基材６０は、図１に示す透明導電層形成用基材１０を２枚用いており、基材フィルム１２を２枚有することから、透明導電層形成工程で破断しにくい等、ハンドリング性に優れる。
【００９５】
粘着剤層２８は、２つの基材フィルム１２どうしを密着性よく貼り付けるためのものである。図４に示す透明導電層形成用基材４０の粘着剤層２２とは、剥がれにくい点において異なる。粘着剤層２８を形成する粘着剤（粘着剤組成物）は、後述する第七実施形態に係る透明導電層形成用基材７０における粘着剤（粘着剤組成物）を好適に用いることができる。
【００９６】
粘着剤層２８の厚みは、特に限定されるものではないが、５〜１００μｍの範囲内であることが好ましい。より好ましくは１０〜５０μｍの範囲内である。
【００９７】
粘着剤層２８は、基材フィルム１２の他方の面上に粘着剤組成物を直接塗布して形成する方法、離型フィルムの面上に粘着剤組成物を塗布して形成した後、基材フィルム１２の他方の面上に転写する方法、第一の離型フィルムの面上に粘着剤組成物を塗布して形成した後、第二の離型フィルムを貼り合わせ、いずれか一方の離型フィルムを剥離して基材フィルム１２の他方の面上に転写する方法などにより形成することができる。
【００９８】
図７には、第七実施形態に係る透明導電層形成用基材７０を示している。第七実施形態に係る透明導電層形成用基材７０は、基材フィルム１２と、基材フィルム１２の一方の面上に形成された第一樹脂層１４と、基材フィルム１２の他方の面上に形成された粘着剤層３２と、粘着剤層３２の面上に形成された離型フィルム３４と、を有する。第一樹脂層１４は、基材フィルム１２の一方の面に接しており、粘着剤層３２は、基材フィルム１２の他方の面に接している。第一樹脂層１４は、基材フィルム１２の一方の面上にのみ有している。透明導電層形成用基材７０は、離型フィルム３４側から順に、離型フィルム３４、粘着剤層３２、基材フィルム１２、第一樹脂層１４を有している。
【００９９】
第七実施形態に係る透明導電層形成用基材７０は、第一実施形態に係る透明導電層形成用基材１０と比較して、基材フィルム１２の他方の面上に粘着剤層３２と離型フィルム３４を有する点が相違し、これ以外については第一実施形態に係る透明導電層形成用基材１０と同様であり、同様の構成についてはその説明を省略する。
【０１００】
粘着剤層３２は、透明導電層形成用基材７０を高分子フィルムやガラスなどの基板に密着性良く貼り付けるためのものである。
【０１０１】
粘着剤層３２を形成する粘着剤組成物は、アクリル系粘着剤、シリコーン系粘着剤、ウレタン系粘着剤などの公知の粘着性樹脂を含有することができる。中でも、光学的な透明性や耐熱性の観点から、アクリル系粘着剤が好ましい。粘着剤組成物は、粘着剤層３２の凝集力を高めるために、架橋剤を含有することが好ましい。架橋剤としては、イソシアネート系架橋剤、エポキシ系架橋剤、アジリジン系架橋剤、キレート系架橋剤などが挙げられる。
【０１０２】
粘着剤組成物には、必要に応じて、添加剤を含んでもよい。添加剤としては、可塑剤、シランカップリング剤、界面活性剤、酸化防止剤、充填剤、硬化促進剤、硬化遅延剤などの公知の添加剤が挙げられる。また、生産性などの観点から、有機溶剤を使用して希釈してもよい。
【０１０３】
粘着剤層３２の厚みは、特に限定されるものではないが、５〜１００μｍの範囲内であることが好ましい。より好ましくは１０〜５０μｍの範囲内である。
【０１０４】
粘着剤層３２は、基材フィルム１２の他方の面上に粘着剤組成物を直接塗布して形成する方法、離型フィルム３４の面上に粘着剤組成物を塗布して形成した後、基材フィルム１２の他方の面上に転写する方法、第一の離型フィルムの面上に粘着剤組成物を塗布して形成した後、第二の離型フィルムを貼り合わせ、いずれか一方の離型フィルムを剥離して基材フィルム１２の他方の面上に転写する方法などにより形成することができる。
【０１０５】
粘着剤層３２は、良好な密着性の観点から、ガラスに対する粘着力が、４Ｎ／２５ｍｍ以上であることが好ましい。より好ましくは６Ｎ／２５ｍｍ以上、さらに好ましくは１０Ｎ／２５ｍｍ以上である。
【０１０６】
離型フィルム３４は、使用前に粘着剤層３２の保護層として機能し、使用時には、粘着剤層３２から剥がされる。離型フィルム３４としては特に限定されず、基材フィルム１２に用いた材料と同様の材料を用いることができる。
【０１０７】
離型フィルム３４の、粘着剤層３２と接する面には、離型処理が施されていてもよい。離型処理に使用される離型剤としては、例えば、シリコーン系、フッ素系、アルキッド系、不飽和ポリエステル系、ポリオレフィン系、ワックス系等の離型剤が挙げられる。
【０１０８】
次に、本発明に係る透明導電性フィルムについて説明する。
【０１０９】
図８には、本発明の一実施形態に係る透明導電性フィルム８０を示している。図８に示すように、本発明の一実施形態に係る透明導電性フィルム８０は、透明導電層形成用基材１０の第一樹脂層１４の面上に透明導電層２６を有する。透明導電層形成用基材１０は、本発明に係る透明導電層形成用基材である。透明導電性フィルム８０は、基材フィルム１２側から順に、基材フィルム１２、第一樹脂層１４、透明導電層２６を有している。
【０１１０】
透明導電層２６は、導電性物質を含有する。導電性物質は、特に限定されるものではないが、酸化亜鉛、酸化バリウム、酸化インジウム錫、酸化インジウム亜鉛、酸化ジルコニウム、酸化イッテルビウム、酸化イットリウム、酸化タンタル、酸化アルミニウム、酸化セリウム、酸化チタンなどの金属酸化物が挙げられる。これらのうちでは、透明性と導電性を高度に両立できるなどの観点から、酸化インジウム錫、酸化インジウム亜鉛が特に好ましい。
【０１１１】
透明導電層２６の厚みは、特に限定されないが、１０〜４０ｎｍの範囲内が好ましい。より好ましくは１５〜３０ｎｍの範囲内である。
【０１１２】
透明導電層２６は、スパッタリング法、真空蒸着法、ＣＶＤ法、イオンプレーティング法などが挙げられる。これらのうちでは、低抵抗で均質な膜を安定して製造できるなどの観点から、スパッタリング法が好ましい。
【０１１３】
透明導電層２６は、導電性物質の結晶化を促進させるために、成膜後において導電性物質を焼成する工程を有することが好ましい。焼成方法は特に限定されるものではないが、例えばスパッタリングを行う際のドラム加熱や、熱風式加熱炉、遠赤外線加熱炉などを用いて行うとよい。焼成の際の加熱温度は、導電性物質の種類に応じて適宜選択すればよい。例えば、５０〜２００℃、８０〜１８０℃、１００〜１６０℃などとすることができる。焼成の際の加熱時間は、特に限定されるものではないが、３〜１８０分、５〜１２０分、１０〜９０分などとすることができる。
【０１１４】
以上の構成の透明導電性フィルム８０によれば、本発明に係る透明導電層形成用基材１０の第一樹脂層１４の面上に透明導電層２６を有することから、第一樹脂層１４と透明導電層２６の密着性に優れる。また、第一樹脂層１４が耐擦傷性に優れることから、取扱い時において、第一樹脂層１４の表面に傷が付くのを抑えることができる。
【０１１５】
本発明に係る透明導電性フィルム８０は、透明導電層２６をタッチパネルの電極として用いることができるものである。タッチパネルの電極は、透明導電層２６を所望の電極パターンに形成したものからなる。電極パターンは、透明導電層２６のエッチング処理などにより形成することができる。
【０１１６】
次に、本発明に係るタッチパネルについて説明する。
【０１１７】
本発明に係るタッチパネルは、本発明に係る透明導電性フィルム８０を用いて構成されており、透明導電性フィルム８０の透明導電層２６がタッチパネルの電極として用いられるものである。タッチパネルは、静電容量方式や抵抗膜方式などのタッチパネルである。本発明に係るタッチパネルとしては、ＧＦＦ方式や、ＧＦ２方式のものが挙げられる。ＧＦＦ方式のタッチパネルは、例えば、図６に示すような、２枚の透明導電層形成用基材１０の、互いの基材フィルム１２側が、粘着剤層２８を介して貼り合わされてなる透明導電層形成用基材６０の、それぞれの第一樹脂層１２の面上に透明導電層２６を形成した透明導電性フィルムや、図８に示すような、基材フィルム１２の一方の面側にのみ第一樹脂層１４および透明導電層２６を有する構成の透明導電性フィルム８０の、２枚の互いの基材フィルム１２側を透明な粘着剤で貼り合わせたものを、さらに透明な粘着剤を用いて一方の透明導電層２６の面をガラスや樹脂フィルムなどの透明基材に貼り合わせたものからなる。また、ＧＦ２方式のタッチパネルは、例えば図５に示すような、基材フィルム１２の両面側に第一樹脂層１４および透明導電層２６を有する構成の透明導電層形成用基材５０から形成した透明導電性フィルムを透明な粘着剤でガラスや樹脂フィルムなどの透明基材に貼り合わせたものからなる。
【０１１８】
本発明に係るタッチパネルの画像表示方式は特に限定されず、液晶表示装置、有機ＥＬ表示装置などの任意の表示装置に用いることができる。
【０１１９】
以上、本発明の実施形態について説明したが、本発明は上記実施形態に何ら限定されるものではなく、本発明の趣旨を逸脱しない範囲内で種々の改変が可能である。
【０１２０】
例えば上記実施形態では、基材フィルム１２と第一樹脂層１４、第二樹脂層１６、あるいは第三樹脂層１８との密着性を向上させるために、基材フィルム１２の表面に表面処理を施してもよい記載をしているが、表面処理に代えて、基材フィルム１２の表面に、易接着層を設ける構成であってもよい。
【０１２１】
また、上記実施形態では、第一樹脂層１４の表面凹凸は、粒子を添加する層の厚みよりも大きい平均粒子径の粒子を添加することとしているが、凹凸の形成方法としては、これに限定されるものではない。例えば、型転写によって第一樹脂層１４など表面凹凸を形成する層に表面凹凸を形成するものであってもよい。また、粒子を添加して表面凹凸を形成する場合でも、粒子に表面処理を施したり、界面活性剤を併用することで、粒子の表面自由エネルギーを小さくし、粒子を添加する層の表面に粒子を偏在させて粒子による表面凹凸を形成する方法であってもよい。この場合、粒子の平均粒子径は、粒子を添加する層の厚みよりも小さいものであってもよい。例えば、第一樹脂層１４にこのような粒子を添加する場合、粒子の平均粒子径は、５０〜５００ｎｍの範囲内であることが好ましい。より好ましくは８０〜４００ｎｍの範囲内、さらに好ましくは１２０〜４００ｎｍの範囲内である。また、その平均粒子径は、粒子を添加する層の厚みの１／２以下であることが好ましい。
【０１２２】
そして、上記保護フィルム２４は、図４に示すように、図２に示す第二実施形態の透明導電層形成用基材２０に追加する形で示しているが、図１に示す第一実施形態の透明導電層形成用基材１０に追加する形であってもよい。また、図８に示す透明導電性フィルム８０などの透明導電性フィルムに追加する形であってもよい。
【０１２３】
そして、上記粘着剤層３２は、図７に示すように、図１に示す第一実施形態の透明導電層形成用基材１０に追加する形で示しているが、図２〜３に示す透明導電層形成用基材２０〜３０に追加する形であってもよい。また、図８に示す透明導電性フィルム８０などの透明導電性フィルムに追加する形であってもよい。
【０１２４】
また、図６に示す第六透明導電層形成用基材６０は、２枚の透明導電層形成用基材１０の、互いの基材フィルム１２側が、粘着剤層２８を介して貼り合わされてなる形で示しているが、２枚の透明導電層形成用基材１０のうちの一方または両方が、図２〜３に示す透明導電層形成用基材２０〜３０であってもよい。また、図８に示す透明導電性フィルム８０などの透明導電性フィルムであってもよい。
【０１２５】
そして、透明導電性フィルム８０は、図８に示すように、図１に示す第一実施形態の透明導電層形成用基材１０を透明導電層形成用基材とする例を示しているが、図２〜７に示す透明導電層形成用基材２０〜７０を透明導電層形成用基材とするものであってもよい。
【０１２６】
そして、基材フィルム１２の表面には、各層を形成する前に、ガスバリア性向上層、帯電防止層、オリゴマーブロック層などの各種機能層を予め設けてもよい。
【実施例】
【０１２７】
以下、実施例および比較例を用いて本発明を詳細に説明する。【０１２８】
（第一樹脂層形成用の硬化性組成物の調製）
表１に記載の配合組成（質量％）で各成分を配合することにより、第一樹脂層形成用の硬化性組成物を調製した。【０１２９】
（第二樹脂層形成用の硬化性組成物の調製）
表１に記載の配合組成（質量％）で各成分を配合することにより、第二樹脂層形成用の硬化性組成物を調製した。【０１３０】
（第三樹脂層形成用硬化性組成物の調製）
表１に記載の配合組成（質量％）で各成分を配合することにより、第三樹脂層形成用の硬化性組成物を調製した。【０１３１】
（透明導電層形成用基材の作製）
（実施例１〜３）
基材フィルム（東レ製ＰＥＴフィルム「ルミラーＵＨ１Ｈ」、厚み５０μｍ）の一方面上に、＃５のワイヤーバーを用いて第二樹脂層形成用の硬化性組成物を塗工し、８０℃で１分間乾燥した後、高圧水銀ランプを用い、光量２００ｍＪ／ｃｍ２で塗膜に紫外線を照射して塗膜を紫外線硬化させることにより、第二樹脂層を形成した。
次いで、第二樹脂層の面上に、＃４のワイヤーバーを用いて第一樹脂層形成用の硬化性組成物を塗工し、８０℃で１分間乾燥した後、高圧水銀ランプを用い、窒素雰囲気下、光量２００ｍＪ／ｃｍ２で塗膜に紫外線を照射して塗膜を紫外線硬化させることにより、第一樹脂層を形成した。
そして、基材フィルムの他方面上に、＃４のワイヤーバーを用いて第三樹脂層形成用の硬化性組成物を塗工し、８０℃で１分間乾燥した後、高圧水銀ランプを用い、光量２００ｍＪ／ｃｍ２で塗膜に紫外線を照射して塗膜を紫外線硬化させることにより、第三樹脂層を形成した。
以上により、実施例１〜３に係る透明導電層形成用基材を作製した。【０１３２】
（実施例４）
基材フィルムを日本ゼオン製ＣＯＰフィルム「Ｚｅｏｎｏｒ  Ｆｉｌｍ  ＺＦ１６−５５」（厚み５５μｍ）に変更し、その一方面上にコロナ処理を施した後、第二樹脂層を形成しないで、＃５のワイヤーバーを用いて第一樹脂層を形成した以外は実施例１と同様にして、実施例４に係る透明導電層形成用基材を作製した。基材フィルムの他方面上には、第三樹脂層を形成しなかった。【０１３３】
（実施例５〜８）
基材フィルムを日本ゼオン製ＣＯＰフィルム「Ｚｅｏｎｏｒ  Ｆｉｌｍ  ＺＦ１６−５５」（厚み５５μｍ）に変更し、その一方面上にコロナ処理を施した後、第二樹脂層を形成し、第二樹脂層の面上に＃５のワイヤーバーを用いて第一樹脂層を形成した以外は実施例１と同様にして、実施例５〜８に係る透明導電層形成用基材を作製した。基材フィルムの他方面上には、第三樹脂層を形成しなかった。【０１３４】
（比較例１）
第一樹脂層形成用の硬化性組成物が異なる以外は実施例１と同様にして、比較例１に係る透明導電層形成用基材を作製した。比較例１の第一樹脂層形成用の硬化性組成物には、シルセスキオキサン骨格を有する紫外線硬化性樹脂が含まれていない。【０１３５】
（比較例２）
第一樹脂層形成用の硬化性組成物が異なる以外は実施例３と同様にして、比較例２に係る透明導電層形成用基材を作製した。比較例２の第一樹脂層形成用の硬化性組成物には、シルセスキオキサン骨格を有する紫外線硬化性樹脂が含まれていない。【０１３６】
（比較例３）
第一樹脂層形成用の硬化性組成物が異なる以外は実施例３と同様にして、比較例３に係る透明導電層形成用基材を作製した。比較例３の第一樹脂層形成用の硬化性組成物には、シルセスキオキサン骨格を有する紫外線硬化性樹脂が含まれておらず、シルセスキオキサン骨格を有する熱硬化性エポキシ樹脂が含まれている。【０１３７】
第一樹脂層、第二樹脂層、第三樹脂層の材料として用いた材料は以下の通りである。
・ＳＱ含有ＵＶ樹脂＜１＞：シルセスキオキサン骨格を有する紫外線硬化性樹脂（東亞合成製「ＭＡＣ−ＳＱ  ＨＤＭ」、メタクリル樹脂、溶剤（ＰＧＢ）固形分濃度５０質量％、官能基；メタクリロイル基、官能基当量２３９ｇ／ｅｑ）
・ＳＱ含有ＵＶ樹脂＜２＞：シルセスキオキサン骨格を有する紫外線硬化性樹脂（東亞合成製「ＭＡＣ−ＳＱ  ＳＩ−２０」、メタクリル樹脂、固形分濃度１００質量％、官能基；メタクリロイル基、官能基当量２２４ｇ／ｅｑ）
・ＵＶ樹脂＜１＞：シルセスキオキサン骨格を有していない紫外線硬化性樹脂（トーヨーケム製「リオデュラスＴＹＺ５９−１０−Ｓ」、ジルコニウム粒子含有（メタ）アクリル樹脂、溶剤（ＰＧＭ、ＭＩＢＫ、脂肪族系溶剤、及びシクロヘキサノン）、固形分濃度４０質量％、高屈折率ハードコート剤）
・ＵＶ樹脂＜２＞：シルセスキオキサン骨格を有していない紫外線硬化性樹脂（荒川化学工業製「オプスターＺ７５２７」、シリカ粒子含有（メタ）アクリル樹脂、溶剤（ＭＥＫ）、固形分濃度５０質量％）
・ＵＶ樹脂＜３＞：シルセスキオキサン骨格を有していない紫外線硬化性樹脂（トーヨーケム製「リオデュラスＴＹＺ６５−０１」、ジルコニウム粒子含有（メタ）アクリル樹脂、溶剤（ＰＧＭ、ＭＩＢＫ、脂肪族系溶剤、及びシクロヘキサノン）、固形分濃度４０質量％、高屈折率ハードコート剤）
・ＵＶ樹脂＜４＞：シルセスキオキサン骨格を有していない紫外線硬化性樹脂（アイカ工業製「アイカアイトロンＺ−７３５−３５Ｌ」、（メタ）アクリル樹脂、溶剤（酢酸エチル、酢酸ブチル、及びＭＥＫ）、固形分濃度５０質量％）
・ＵＶ樹脂＜５＞：シルセスキオキサン骨格を有していない紫外線硬化性樹脂（ＤＩＣ製「ＧＲＡＮＤＩＣ  ＰＣ１６−２２９１」、（メタ）アクリル樹脂、溶剤（ＭＥＫ、ＢｕＡｃ、及びＭＩＢＫ）、固形分濃度４０質量％）
・樹脂粒子：ポリメタクリル酸メチル粒子（綜研化学製「ケミスノーＭＸ−８０Ｈ３ｗＴ」の１質量％ＭＥＫ分散液、平均粒径８００ｎｍ）
・光重合開始剤：ＢＡＳＦジャパン製「ＩＲＧＡＣＵＲＥ１２７」
・ＳＱ含有ＥＰ樹脂：シルセスキオキサン骨格を有する熱硬化性エポキシ樹脂（荒川化学工業製「コンポセランＳＱ５０６」）
・ＥＰ硬化剤：１−ベンジル−２−メチルイミダゾール
・溶剤＜１＞：メチルエチルケトン（ＭＥＫ）
・溶剤＜２＞：酢酸ブチル（ＢｕＡｃ）
・溶剤＜３＞：プロピレングリコールノルマルブチルエーテル（ＰＧＢ）
・溶剤＜４＞：プロピレングリコールモノメチルエーテル（ＰＧＭ）
・溶剤＜５＞：メチルイソブチルケトン（ＭＩＢＫ）【０１３８】
作製した透明導電層形成用基材の第一樹脂層、第二樹脂層、第三樹脂層の厚みは、フィルメトリクス製「Ｆｉｌｍｅｔｒｉｃｓ  Ｆ２０  膜厚測定システム」を用いて分光干渉法により測定した。なお、樹脂粒子を含む層の厚みは、厚み方向において樹脂粒子が存在しない部分の厚みとした。【０１３９】
作製した各透明導電層形成用基材を用い、第一樹脂層の面上に、酸化インジウム錫を２０ｎｍの厚みでスパッタリングしてＩＴＯ層を形成し、このＩＴＯ層の面上に銅を２００ｎｍの厚みでスパッタリングして銅層を形成した後、恒温槽で１５０℃×１時間静置し、ＩＴＯ層を結晶化させた。以上により、透明導電性フィルムを作製した。【０１４０】
（ＩＴＯ密着性）
作製した透明導電性フィルムの銅面側からＩＴＯ層と第一樹脂層の界面まで格子状に切れ目を入れ、ＪＩＳ  Ｋ５４００−８．５（ＪＩＳ  Ｄ０２０２）に基づく密着試験を実施した。１００マス中、全てに剥がれが見られなかったものを良好「○」、１マスでも剥がれが見られたものを不良「×」とした。良好なもののうち、１００マスの外側の切り込み周辺にも剥がれが見られなかったものを特に良好「◎」とした。【０１４１】
（耐擦傷性）
作製した各透明導電層形成用基材を用い、テスター産業製の学振式摩擦堅牢度試験器にセットし、日本スチールウール製「スチールウール＃００００」で２００ｇの荷重にて第一樹脂層の表面を２０回擦った。その後、第一樹脂層の表面を蛍光灯下で真上から目視にて観察し、擦傷が見られなかったものを良好「○」、擦傷が見られたものを不良「×」とした。【０１４２】
【表１】
2020122114.tif 000003
【０１４３】
実施例および比較例から、第一樹脂層がシルセスキオキサン骨格を有する紫外線硬化性樹脂を含む硬化性組成物の硬化物からなることで、透明導電層の密着性に優れるとともに、第一樹脂層の耐擦傷性に優れることがわかる。比較例１，２は、第一樹脂層を形成するための硬化性組成物が、シルセスキオキサン骨格を有する紫外線硬化性樹脂を含まないため、透明導電層の密着性に劣る。比較例３は、第一樹脂層を形成するための硬化性組成物が、シルセスキオキサン骨格を有するものの紫外線硬化性樹脂ではなく熱硬化性エポキシ樹脂を含むだけなので、膜厚が厚いにもかかわらず、第一樹脂層の耐擦傷性に劣る。そして、実施例どうしの比較から、第一樹脂層のＳＱ含ＵＶ樹脂の含有量が５質量％以上であると、ＩＴＯとの密着性に特に優れることがわかる。【０１４４】
以上、本発明の実施例について説明したが、本発明は上記実施例に何ら限定されるものではなく、本発明の趣旨を逸脱しない範囲内で種々の改変が可能である。
【符号の説明】
【０１４５】
１０，２０，３０，４０，５０，６０，７０  透明導電層形成用基材
１２  基材フィルム
１４  第一樹脂層
１６  第二樹脂層
１８  第三樹脂層
２２  粘着剤層
２４  保護フィルム
２６  透明導電層
２８  粘着剤層
３２  粘着剤層
３４  離型フィルム
８０  透明導電層性フィルム
【図１】
2020122114.tif 000004
【図２】
2020122114.tif 000005
【図３】
2020122114.tif 000006
【図４】
2020122114.tif 000007
【図５】
2020122114.tif 000008
【図６】
2020122114.tif 000009
【図７】
2020122114.tif 000010
【図８】
2020122114.tif 000011
【国際調査報告】
2020122114.tif 000012
2020122114.tif 000013
2020122114.tif 000014
2020122114.tif 000015
2020122114.tif 000016
2020122114.tif 000017